СПОСОБ ПОЛУЧЕНИЯ МАТЕРИАЛА, ИМИТИРУЮЩЕГО СИНИЙ КОРАЛЛ
METHOD FOR PRODUCTION OF MATERIAL, WHICH IMITATES BLUE CORAL

Изобретение касается получения искусственных материалов, имитирующих коралл.
Известен способ обработки природных кораллов, предусматривающий очистку их кусочков от загрязнений, вымачивание, сушку [1].
Задача изобретения состоит в получении материала, имитирующего по внешнему виду синий коралл.
Технический результат достигается тем, что способ получения материала, имитирующего синий коралл, предусматривает очистку кусочков доменного шлака от загрязнений, их выдержку в водном 3-4% растворе азотнокислой соли кобальта в течение 6-24 ч, сушку до влажности 1-8%, термообработку при температуре на 10-100°С ниже температуры начала оплавления шпака в течение 5-25 мин, охлаждение.
Способ получения материала, имитирующего синий коралл, поясняется следующими примерами.
1. Подбирают кусочки доменного шлака желаемой конфигурации массой 5-15 г, очищают от загрязнений и погружают в емкость с водным 3% раствором азотнокислой соли кобальта, где выдерживают в течение 6 ч. Затем шлак извлекают из емкости и сушат до влажности 8%, после чего проводят термообработку, например, в электропечи, при температуре на 100°С ниже температуры начала оплавления шлака в течение 5 мин. После обработки материал охлаждают вместе с печью до комнатной температуры.
2. Очищенные от загрязнений кусочки доменного шлака массой 15-55 г погружают в емкость с йодным 3% раствором азотнокислой соли кобальта, где выдерживают в течение 12 ч. Затем шлак извлекают из емкости и сушат до влажности 3%, после чего проводят термообработку при температуре на 50°С ниже температуры начала оплавления шлака в течение 15 мин. После обработки материал охлаждают вместе с печью до комнатной температуры.
3. Кусочки доменного шлака массой 55-500 г очищают от загрязнений и погружают в емкость с водным 4% раствором азотнокислой соли кобальта, где выдерживают в течение 24 ч. Затем шлак извлекают из емкости и сушат до влажности 1%, после чего проводят термообработку при температуре на 10°С ниже температуры начала оплавления шлака в течение 25 мин. После обработки материал охлаждают вместе с печью до комнатной температуры.
Полученный материал имеет серо-синий цвет, матовую поверхность, по внешнему виду напоминает древовидный скелет колонии полипов.
Источники информации
1. Головань Г. По дну тропического моря. М.: Мысль, 1978. - С.45.